(57)【要約】【課題】反応ガスの拡散性を高めるとともに、電極反応で生成した水の除去等を阻害せずに保水性を高め、低加湿条件下でも高い発電特性を示す電極触媒層を備えた膜電極接合体及びその製造方法、ならびに固体高分子形燃料電池を提供する。【解決手段】高分子電解質膜１と、高分子電解質膜１を挟持する一対の電極触媒層２，３とを備え、電極触媒層２，３の少なくとも一方は、第１の電極触媒部（２ａ又は３ａ）と、高分子電解質膜１の平面方向において第１の電極触媒部（２ａ又は３ａ）に隣接する第２の電極触媒部（２ｂ又は３ｂ）とを有している。また、第２の電極触媒部（２ｂ又は３ｂ）の直径１．０μｍ以下の細孔容積の値が、水銀圧入法で求められる細孔の円筒近似による換算値で、第１の電極触媒部（２ａ又は３ａ）の直径１．０μｍ以下の細孔容積の値よりも大きくなっている。【選択図】図１
2017174600.tif 000002
【特許請求の範囲】
【請求項１】
触媒インクを作製する触媒インク作製工程と、
前記触媒インク作製工程で作製した前記触媒インクを基材に塗布して、前記基材上に前記電極触媒層となる電極膜を形成する電極膜形成工程と、
前記電極膜を高分子電解質膜の一方の面に加圧しながら転写して、一方の前記電極触媒層を形成する第１の電極触媒層形成工程と、
前記電極膜を前記高分子電解質膜の他方の面に加圧しながら転写して、他方の前記電極触媒層を形成する第２の電極触媒層形成工程と、
を含み、
前記第１の電極触媒層形成工程、及び前記第２の電極触媒層形成工程の少なくとも一方において、前記電極膜を前記高分子電解質膜に加圧しながら転写して、前記高分子電解質膜の平面方向において隣接する位置に第１の電極触媒層部と第２の電極触媒層部とを形成し、かつ前記第１の電極触媒層形成工程、及び前記第２の電極触媒層形成工程の少なくとも一方における転写時よりも高い圧力で前記第１の電極触媒層部を加圧処理する膜電極接合体の製造方法。
【請求項２】
前記第１の電極触媒部及び前記第２の電極触媒層形成工程の少なくとも一方の形成時における転写圧力と、前記第１の電極触媒部の加圧処理における圧力との比率が、１：１．２５以上１：５以下の範囲内にある請求項１に記載の膜電極接合体の製造方法。
【請求項３】
触媒インクを作製する触媒インク作製工程と、
前記触媒インク作製工程で作製した前記触媒インクを基材に塗布して、前記基材上に前記電極触媒層となる電極膜を形成する電極膜形成工程と、
前記電極膜を高分子電解質膜の一方の面に加熱しながら転写して、一方の前記電極触媒層を形成する第１の電極触媒層形成工程と、
前記電極膜を前記高分子電解質膜の他方の面に加熱しながら転写して、他方の前記電極触媒層を形成する第２の電極触媒層形成工程と、
を含み、
前記第１の電極触媒層形成工程及び前記第２の電極触媒層形成工程の少なくとも一方において、前記電極膜を前記高分子電解質膜に加熱しながら転写して、前記高分子電解質膜の平面方向において隣接する位置に第１の電極触媒層部と第２の電極触媒層部を形成し、かつ前記第１の電極触媒層形成工程、及び前記第２の電極触媒層形成工程の少なくとも一方における転写時よりも高い温度で前記第１の電極触媒層部を加熱処理する膜電極接合体の製造方法。
【請求項４】
前記第１の電極触媒部及び前記第２の電極触媒層形成工程の少なくとも一方における転写温度と、前記第１の電極触媒部の加熱処理における温度との差が、２℃以上２０℃以下の範囲内にある請求項３に記載の膜電極接合体の製造方法。
【請求項５】
高分子電解質膜と、
前記高分子電解質膜を挟持する一対の電極触媒層と、
を備え、
少なくとも一方の前記電極触媒層は、第１の電極触媒部と、前記高分子電解質膜の平面方向において前記第１の電極触媒部に隣接する第２の電極触媒部とを有し、
前記第２の電極触媒部の直径１．０μｍ以下の細孔容積の値が、水銀圧入法で求められる細孔の円筒近似による換算値で、前記第１の電極触媒部の直径１．０μｍ以下の細孔容積の値よりも大きくなっている膜電極接合体。
【請求項６】
前記第２の電極触媒部の直径１．０μｍ以下の細孔容積と、前記第１の電極触媒部の直径１．０μｍ以下の細孔容積の値との差が、水銀圧入法で求められる細孔の円筒近似による換算値で、０．１ｍＬ／ｇ以上１．０ｍＬ／ｇ以下である請求項５に記載の膜電極接合体。
【請求項７】
請求項５又は６に記載の膜電極接合体を備える固体高分子形燃料電池。
【請求項８】
前記膜電極接合体を挟持し、前記電極触媒層に対してガスを供給するガス流路を有する一対のセパレータを備え、
前記第１の電極触媒部は、前記ガス流路の上流側に配設され、前記第２の電極触媒部は、前記ガス流路の下流側に配設される請求項７に記載の固体高分子形燃料電池。
【発明の詳細な説明】
【技術分野】
【０００１】
本発明は、膜電極接合体とその製造方法及びその膜電極接合体を備えてなる固体高分子形燃料電池に関する。
【背景技術】
【０００２】
燃料電池は、水素を含有する燃料ガスと酸素を含む酸化剤ガスとを用いて、触媒を含む電極で水の電気分解の逆反応を起こさせ、熱と同時に電気を生み出す発電システムである。この発電システムは、従来の発電方式と比較して高効率で低環境負荷、低騒音などの特徴を有し、将来のクリーンなエネルギー源として注目されている。用いるイオン伝導体の種類によってタイプがいくつかあり、プロトン伝導性高分子膜を用いた電池は、固体高分子形燃料電池と呼ばれる。
【０００３】
燃料電池の中でも固体高分子形燃料電池は、室温付近で使用可能なことから、車載用電源や家庭据置用電源などへの使用が有望視されており、近年、様々な研究開発が行われている。固体高分子形燃料電池は、高分子電解質膜の両面に一対の電極触媒層を配置させた膜電極接合体（Membrane Electrode Assembly：以下、ＭＥＡと称すことがある）を、一対のセパレータ板で挟持した電池である。一方のセパレータ板には、電極の一方に水素を含有する燃料ガスを供給するためのガス流路が形成されており、他方のセパレータ板には、電極の他方に酸素を含む酸化剤ガスを供給するためのガス流路が形成されている。ここで、燃料ガスが供給される上述した他方の電極を燃料極、酸化剤ガスが供給される上述した一方の電極を空気極とする。これらの電極は、高分子電解質と白金系の貴金属などの触媒物質を担持したカーボン粒子とを積層してなる電極触媒層、及びガス通気性と電子伝導性とを兼ね備えたガス拡散層を備えている。また、これらの電極は、ガス拡散層がセパレータと対向するように配置されている。
【０００４】
ここで、電極触媒層に対しては、燃料電池の出力密度を向上させるため、ガス拡散性を高める取り組みがなされてきた。電極触媒層中の細孔は、セパレータ板からガス拡散層を通じた先に位置し、複数の物質を輸送する通路の役割を果たす。燃料極は、酸化還元の反応場である三相界面に燃料ガスを円滑に供給するだけでなく、生成したプロトンを高分子電解質膜内で円滑に伝導させるための水を供給する機能を果たす。空気極は、酸化剤ガスの供給と共に、電極反応で生成した水を円滑に除去する機能を果たす。固体高分子形燃料電池では、燃料極及び空気極における物質輸送の妨げにより発電反応が停止する、いわゆる「フラッディング」と呼ばれる現象を防止するため、これまで排水性を高める構成が検討されてきた（例えば、特許文献１〜４参照）。
【０００５】
また、固体高分子形燃料電池の実用化に向けての課題は、出力密度や耐久性の向上などが挙げられるが、最大の課題は低コスト化（コスト削減）である。
この低コスト化の手段の一つに、加湿器の削減が挙げられる。膜電極接合体の中心に位置する高分子電解質膜には、パーフルオロスルホン酸膜や炭化水素系膜が広く用いられている。そして、優れたプロトン伝導性を得るためには飽和水蒸気圧雰囲気に近い水分管理が必要とされており、現在、加湿器によって外部から水分供給を行っている。そこで、低消費電力やシステムの簡略化のために、加湿器を必要としないような、低加湿条件下であっても、十分なプロトン伝導性を示す高分子電解質膜の開発が進められている。
【０００６】
しかしながら、排水性を高めた電極触媒層では、低加湿条件下において高分子電解質がドライアップするため、電極触媒層構造の最適化を行い、保水性を向上させる必要がある。これまで、低加湿条件下における燃料電池の保水性を向上させるため、例えば、電極触媒層とガス拡散層の間に、湿度調整フィルムを挟み込む方法が提案されている。
【０００７】
例えば、特許文献５には、導電性炭素質粉末とポリテトラフルオロエチレンから構成された湿度調整フィルムが、湿度調節機能を示してドライアップを防止する方法が開示されている。
また、特許文献６には、高分子電解質膜と接する触媒電極層の表面に溝を設ける方法が開示されている。すなわち、触媒電極層の表面に０．１〜０．３ｍｍの幅を有する溝を形成することで、低加湿条件下における発電性能の低下を抑制する方法が開示されている。
【先行技術文献】
【特許文献】
【０００８】
【特許文献１】特開２００６−１２０５０６号公報
【特許文献２】特開２００６−３３２０４１号公報
【特許文献３】特開２００７−８７６５１号公報
【特許文献４】特開２００７−８０７２６号公報
【特許文献５】特開２００６−２５２９４８号公報
【特許文献６】特開２００７−１４１５８８号公報
【発明の概要】
【発明が解決しようとする課題】
【０００９】
しかしながら、特許文献１〜６に記載された膜電極接合体は、反応ガスの拡散性を高めると共に、電極反応で生成した水の除去等を阻害せずに保水性を高め、低加湿条件下においても発電性能に改善の余地があった。また、製造方法が煩雑でありコストが高いという問題があった。
【００１０】
そこで、本発明にあっては、低コストで、反応ガスの拡散性を高めると共に、電極反応で生成した水の除去等を阻害せずに保水性を高め、低加湿条件下でも高い発電特性を示す電極触媒層を備える膜電極接合体及びその膜電極接合体の製造方法を提供することを目的とする。
【課題を解決するための手段】
【００１１】
本発明の膜電極接合体の製造方法の一態様は、触媒インクを作製する触媒インク作製工程と、前記触媒インク作製工程で作製した前記触媒インクを基材に塗布して、前記基材上に前記電極触媒層となる電極膜を形成する電極膜形成工程と、前記電極膜を高分子電解質膜の一方の面に加圧しながら転写して、一方の前記電極触媒層を形成する第１の電極触媒層形成工程と、前記電極膜を前記高分子電解質膜の他方の面に加圧しながら転写して、他方の前記電極触媒層を形成する第２の電極触媒層形成工程と、を含み、前記第１の電極触媒層形成工程及び前記第２の電極触媒層形成工程の少なくとも一方において、前記電極膜を前記高分子電解質膜に加圧しながら転写して、前記高分子電解質膜の平面方向において隣接する位置に第１の電極触媒層部と第２の電極触媒層部を形成し、かつ前記第１の電極触媒層形成工程、及び前記第２の電極触媒層形成工程の少なくとも一方における転写時よりも高い圧力で前記第１の電極触媒層部を加圧処理する。
【００１２】
また、本発明の膜電極接合体の製造方法の他の態様は、触媒インクを作製する触媒インク作製工程と、前記触媒インク作製工程で作製した前記触媒インクを基材に塗布して、前記基材上に前記電極触媒層となる電極膜を形成する電極膜形成工程と、前記電極膜を高分子電解質膜の一方の面に加熱しながら転写して、一方の前記電極触媒層を形成する第１の電極触媒層形成工程と、前記電極膜を前記高分子電解質膜の他方の面に加熱しながら転写して、他方の前記電極触媒層を形成する第２の電極触媒層形成工程と、を備え、前記第１の電極触媒層形成工程及び前記第２の電極触媒層形成工程の少なくとも一方において、前記電極膜を前記高分子電解質膜に加熱しながら転写して、前記高分子電解質膜の平面方向において隣接する位置に第１の電極触媒層部と第２の電極触媒層部を形成し、前記第１の電極触媒層形成工程、及び前記第２の電極触媒層形成工程の少なくとも一方における転写時よりも高い温度で前記第１の電極触媒層部を加熱処理する。
【００１３】
また、本発明の膜電極接合体の一態様は、高分子電解質膜と、前記高分子電解質膜を挟持する一対の電極触媒層と、を備え、少なくとも一方の前記電極触媒層は、第１の電極触媒部と、前記高分子電解質膜の平面方向において前記第１の電極触媒部に隣接する第２の電極触媒部とを有し、前記第２の電極触媒部の直径１．０μｍ以下の細孔容積の値が、水銀圧入法で求められる細孔の円筒近似による換算値で、前記第１の電極触媒部の直径１．０μｍ以下の細孔容積の値よりも大きくなっている。
また、本発明の固体高分子形燃料電池の一態様は、上述した膜電極接合体を備える。
【発明の効果】
【００１４】
本発明の一態様によれば、反応ガスの拡散性を高めると共に、電極反応で生成した水の除去等を阻害せずに保水性を高め、低加湿条件下でも高い発電特性を示す電極触媒層を備える膜電極接合体を効率良く経済的に容易に製造することができる。
【図面の簡単な説明】
【００１５】
【図１】膜電極接合体の一実施形態における構造を模式的に示す分解斜視図である。
【図２】固体高分子形燃料電池の一実施形態における構造を模式的に示す分解斜視図である。
【発明を実施するための形態】
【００１６】
以下に、本発明の実施形態について添付図面を参照して説明する。なお、本発明は、以下に記載の実施形態に限定されるものではなく、当業者の知識に基づいて設計の変更等の変形を加えることも可能であり、そのような変形が加えられた実施の形態も本発明の範囲に含まれうるものである。
【００１７】
（膜電極接合体）
まず、本実施形態の膜電極接合体１１について説明する。
図１に示すように、膜電極接合体１１は、高分子電解質膜１と、高分子電解質膜１を高分子電解質膜１の上下各面から狭持する電極触媒層２（図１中、上側に示す）及び電極触媒層３（図１中、下側に示す）とを備える。
【００１８】
＜高分子電解質膜＞
高分子電解質膜１としては、プロトン伝導性を有するものであれば良く、フッ素系高分子電解質膜、炭化水素系高分子電解質膜を用いることができる。フッ素系高分子電解質膜の例として、デュポン社製Ｎａｆｉｏｎ（登録商標）、旭硝子（株）製Ｆｌｅｍｉｏｎ（登録商標）、旭化成（株）製Ａｃｉｐｌｅｘ（登録商標）、ゴア社製Ｇｏｒｅ  Ｓｅｌｅｃｔ（登録商標）等を用いることができる。また、炭化水素系高分子電解質膜としては、スルホン化ポリエーテルケトン、スルホン化ポリエーテルスルホン、スルホン化ポリエーテルエーテルスルホン、スルホン化ポリスルフィド、スルホン化ポリフェニレン等の電解質膜を用いることができる。特に、高分子電解質膜１として、デュポン社製Ｎａｆｉｏｎ（登録商標）系材料を好適に用いることができる。
【００１９】
＜電極触媒層＞
２つの電極触媒層２、３の少なくとも一方が、触媒物質担持粒子と高分子電解質とを備える。
２つの電極触媒層２、３は、それぞれ高分子電解質膜１の平面方向に２分割されている。より詳細には、図１中、上側に示す電極触媒層２は、ガスの入口側に位置する第１の電極触媒部２ａと、ガスの出口側に位置する第２の電極触媒部２ｂとを有する。第１の電極触媒部２ａと第２の電極触媒部２ｂは、それぞれの重なりや隙間がなく、高分子電解質膜１の平面方向に連続している。
【００２０】
同様に、図１中、下側に示す電極触媒層３は、ガスの入口側に位置する第１の電極触媒部３ａと、ガスの出口側に位置する第２の電極触媒部３ｂとを有する。第１の電極触媒部３ａと第２の電極触媒部３ｂは、それぞれの重なりや隙間がなく、高分子電解質膜１の平面方向に連続している。
【００２１】
ここで、電極触媒層２，３は、触媒インクを用いて高分子電解質膜１の両面に形成される。触媒インクは、少なくとも高分子電解質及び溶媒を含む。
上述の触媒インクに含まれる高分子電解質としては、プロトン伝導性を有するものであれば良く、高分子電解質膜１と同様の材料を用いることができ、フッ素系高分子電解質、炭化水素系高分子電解質を用いることができる。フッ素系高分子電解質の例として、デュポン社製Ｎａｆｉｏｎ（登録商標）系材料等を用いることができる。また、炭化水素系高分子電解質としては、スルホン化ポリエーテルケトン、スルホン化ポリエーテルスルホン、スルホン化ポリエーテルエーテルスルホン、スルホン化ポリスルフィド、スルホン化ポリフェニレン等の電解質を用いることができる。特に、フッ素系高分子電解質として、デュポン社製Ｎａｆｉｏｎ（登録商標）系材料を好適に用いることができる。なお、電極触媒層２，３と、高分子電解質膜１との密着性を考慮すると、触媒インクに含まれる高分子電解質には高分子電解質膜１と同一の材料を用いることが好ましい。
【００２２】
＜触媒物質＞
上記触媒物質（以下、触媒粒子あるいは触媒と称すことがある）としては、白金、パラジウム、ルテニウム、イリジウム、ロジウム、オスミウムの白金族元素の他、鉄、鉛、銅、クロム、コバルト、ニッケル、マンガン、バナジウム、モリブデン、ガリウムもしくはアルミニウム等の金属又はこれらの合金、酸化物もしくは複酸化物等を用いることができる。触媒粒子が、白金、金、パラジウム、ロジウム、ルテニウム、及び、イリジウムから選ばれた１種又は２種以上の金属である場合、電極反応性に優れ、電極反応を効率良く安定して行うことができる。触媒粒子が、白金、金、パラジウム、ロジウム、ルテニウム、及び、イリジウムから選ばれた１種又は２種以上の金属である場合、電極触媒層２，３を備えた固体高分子形燃料電池１２が高い発電特性を示すので好ましい。
【００２３】
また、上述した触媒粒子の平均粒子径は、０．５ｎｍ以上２０ｎｍ以下が好ましく、１ｎｍ以上５ｎｍ以下がより好ましい。ここで、平均粒子径とは、カーボン粒子などの担体に担持された触媒であれば、X線回折法から求めた平均流径である。また、担体に担持されていない触媒であれば、粒度測定から求めた算術平均流径である。触媒粒子の平均粒子径が０．５ｎｍ以上２０ｎｍ以下の範囲にある場合、触媒の活性及び安定性が向上するため好ましい。
【００２４】
上述の触媒物質を担持する電子伝導性の粉末としては、一般的にカーボン粒子が使用される。カーボン粒子の種類は、微粒子状で導電性を有し、触媒におかされないものであれば限定されるものではないが、カーボンブラックやグラファイト、黒鉛、活性炭、カーボンファイバー、カーボンナノチューブ、フラーレンを用いることができる。
【００２５】
カーボン粒子の平均粒子径は、１０ｎｍ以上１０００ｎｍ以下程度が好ましく、１０ｎｍ以上１００ｎｍ以下がより好ましい。ここで、平均粒子径とは、SEM像から求めた平均流径である。カーボン粒子の平均粒子径が１０ｎｍ以上１０００ｎｍ以下の範囲にある場合、触媒の活性及び安定性が向上するため好ましい。電子伝導パスが形成されやすくなり、また、２つの電極触媒層２、３のガス拡散性や触媒の利用率が向上するため好ましい。
【００２６】
触媒インクの分散媒として使用される溶媒は、触媒物質担持粒子や高分子電解質を浸食することがなく、高分子電解質を流動性の高い状態で溶解又は微細ゲルとして分散できるものあれば特に限定されるものではない。しかしながら、溶媒には、揮発性の有機溶媒が少なくとも含まれていることが望ましい。触媒インクの分散媒として使用される溶媒の例として、メタノール、エタノール、１−プロパノール、２−プロパノール、１−ブタノール、２−ブタノール、イソブチルアルコール、ｔｅｒｔ−ブチルアルコール、ペンタノール等のアルコール類、アセトン、メチルエチルケトン、ペンタノン、メチルイソブチルケトン、へプタノン、シクロヘキサノン、メチルシクロヘキサノン、アセトニルアセトン、ジイソブチルケトン等のケトン系溶剤、テトラヒドロフラン、ジオキサン、ジエチレングリコールジメチルエーテル、アニソール、メトキシトルエン、ジブチルエーテル等のエーテル系溶剤、その他ジメチルホルムアミド、ジメチルアセトアミド、Ｎ−メチルピロリドン、エチレングリコール、ジエチレングリコール、ジアセトンアルコール、１−メトキシ−２−プロパノール等の極性溶剤等を用いることができる。また、溶媒は、上述の材料のうち二種以上を混合させた混合溶媒を用いても良い。
【００２７】
また、触媒インクの分散媒として使用される溶媒として、低級アルコールを用いたものは発火の危険性が高いため、低級アルコールを用いる場合は、水との混合溶媒にするのが好ましい。更に、高分子電解質となじみが良い水（親和性が高い水）が含まれていても良い。水の添加量は、高分子電解質が分離して白濁を生じたり、ゲル化したりしない程度であれば特に制限されるものではない。
【００２８】
触媒物質担持粒子を分散させるために、触媒インクに分散剤が含まれていても良い。分散剤としては、アニオン界面活性剤、カチオン界面活性剤、両性界面活性剤、非イオン界面活性剤等を挙げることができる。
【００２９】
アニオン界面活性剤の例として、アルキルエーテルカルボン酸塩、エーテルカルボン酸塩、アルカノイルザルコシン、アルカノイルグルタミン酸塩、アシルグルタメート、オレイン酸・Ｎ−メチルタウリン、オレイン酸カリウム・ジエタノールアミン塩、アルキルエーテルサルフェート・トリエタノールアミン塩、ポリオキシエチレンアルキルエーテルサルフェート・トリエタノールアミン塩、特殊変成ポリエーテルエステル酸のアミン塩、高級脂肪酸誘導体のアミン塩、特殊変成ポリエステル酸のアミン塩、高分子量ポリエーテルエステル酸のアミン塩、特殊変成リン酸エステルのアミン塩、高分子量ポリエステル酸アミドアミン塩、特殊脂肪酸誘導体のアミドアミン塩、高級脂肪酸のアルキルアミン塩、高分子量ポリカルボン酸のアミドアミン塩、ラウリン酸ナトリウム、ステアリン酸ナトリウム、オレイン酸ナトリウム等のカルボン酸型界面活性剤、ジアルキルスルホサクシネート、スルホコハク酸ジアルキル塩、１，２−ビス（アルコキシカルボニル）−１−エタンスルホン酸塩、アルキルスルホネート、アルキルスルホン酸塩、パラフィンスルホン酸塩、α−オレフィンスルホネート、直鎖アルキルベンゼンスルホネート、アルキルベンゼンスルホネート、ポリナフチルメタンスルホネート、ポリナフチルメタンスルホン酸塩、ナフタレンスルホネート−ホルマリン縮合物、アルキルナフタレンスルホネート、アルカノイルメチルタウリド、ラウリル硫酸エステルナトリウム塩、セチル硫酸エステルナトリウム塩、ステアリル硫酸エステルナトリウム塩、オレイル硫酸エステルナトリウム塩、ラウリルエーテル硫酸エステル塩、アルキルベンゼンスルホン酸ナトリウム、油溶性アルキルベンゼンスルホン酸塩、α−オレフィンスルホン酸塩等のスルホン酸型界面活性剤、アルキル硫酸エステル塩、硫酸アルキル塩、アルキルサルフェート、アルキルエーテルサルフェート、ポリオキシエチレンアルキルエーテルサルフェート、アルキルポリエトキシ硫酸塩、ポリグリコールエーテルサルフェート、アルキルポリオキシエチレン硫酸塩、硫酸化油、高度硫酸化油等の硫酸エステル型界面活性剤、リン酸（モノ又はジ）アルキル塩、（モノ又はジ）アルキルホスフェート、（モノ又はジ）アルキルリン酸エステル塩、リン酸アルキルポリオキシエチレン塩、アルキルエーテルホスフェート、アルキルポリエトキシ・リン酸塩、ポリオキシエチレンアルキルエーテル、リン酸アルキルフェニル・ポリオキシエチレン塩、アルキルフェニルエーテル・ホスフェート、アルキルフェニル・ポリエトキシ・リン酸塩、ポリオキシエチレン・アルキルフェニル・エーテルホスフェート、高級アルコールリン酸モノエステルジナトリウム塩、高級アルコールリン酸ジエステルジナトリウム塩、ジアルキルジチオリン酸亜鉛等のリン酸エステル型界面活性剤等が挙げられる。
【００３０】
カチオン界面活性剤の例として、ベンジルジメチル｛２−［２−（Ｐ−１，１，３，３−テトラメチルブチルフェノオキシ）エトキシ］エチル｝アンモニウムクロライド、オクタデシルアミン酢酸塩、テトラデシルアミン酢酸塩、オクタデシルトリメチルアンモニウムクロライド、牛脂トリメチルアンモニウムクロライド、ドデシルトリメチルアンモニウムクロライド、ヤシトリメチルアンモニウムクロライド、ヘキサデシルトリメチルアンモニウムクロライド、ベヘニルトリメチルアンモニウムクロライド、ヤシジメチルベンジルアンモニウムクロライド、テトラデシルジメチルベンジルアンモニウムクロライド、オクタデシルジメチルベンジルアンモニウムクロライド、ジオレイルジメチルアンモニウムクロライド、１−ヒドロキシエチル−２−牛脂イミダゾリン４級塩、２−ヘプタデセニルーヒドロキシエチルイミダゾリン、ステアラミドエチルジエチルアミン酢酸塩、ステアラミドエチルジエチルアミン塩酸塩、トリエタノールアミンモノステアレートギ酸塩、アルキルピリジウム塩、高級アルキルアミンエチレンオキサイド付加物、ポリアクリルアミドアミン塩、変成ポリアクリルアミドアミン塩、パーフルオロアルキル第４級アンモニウムヨウ化物等が挙げられる。
【００３１】
両性界面活性剤の例として、ジメチルヤシベタイン、ジメチルラウリルベタイン、ラウリルアミノエチルグリシンナトリウム、ラウリルアミノプロピオン酸ナトリウム、ステアリルジメチルベタイン、ラウリルジヒドロキシエチルベタイン、アミドベタイン、イミダゾリニウムベタイン、レシチン、３−［ω−フルオロアルカノイル−Ｎ−エチルアミノ］−１−プロパンスルホン酸ナトリウム、Ｎ−［３−（パーフルオロオクタンスルホンアミド）プロピル］−Ｎ，Ｎ−ジメチル−Ｎ−カルボキシメチレンアンモニウムベタイン等が挙げられる。
【００３２】
非イオン界面活性剤の例として、ヤシ脂肪酸ジエタノールアミド（１：２型）、ヤシ脂肪酸ジエタノールアミド（１：１型）、牛脂肪酸ジエタノールアミド（１：２型）、牛脂肪酸ジエタノールアミド（１：１型）、オレイン酸ジエタノールアミド（１：１型）、ヒドロキシエチルラウリルアミン、ポリエチレングリコールラウリルアミン、ポリエチレングリコールヤシアミン、ポリエチレングリコールステアリルアミン、ポリエチレングリコール牛脂アミン、ポリエチレングリコール牛脂プロピレンジアミン、ポリエチレングリコールジオレイルアミン、ジメチルラウリルアミンオキサイド、ジメチルステアリルアミンオキサイド、ジヒドロキシエチルラウリルアミンオキサイド、パーフルオロアルキルアミンオキサイド、ポリビニルピロリドン、高級アルコールエチレンオキサイド付加物、アルキルフェノールエチレンオキサイド付加物、脂肪酸エチレンオキサイド付加物、ポリプロピレングリコールエチレンオキサイド付加物、グリセリンの脂肪酸エステル、ペンタエリスリットの脂肪酸エステル、ソルビットの脂肪酸エステル、ソルビタンの脂肪酸エステル、砂糖の脂肪酸エステル等が挙げられる。
【００３３】
上述した界面活性剤の中でも、アルキルベンゼンスルホン酸、油溶性アルキルベンゼンスルホン酸、α−オレフィンスルホン酸、アルキルベンゼンスルホン酸ナトリウム、油溶性アルキルベンゼンスルホン酸塩、α−オレフィンスルホン酸塩等のスルホン酸型の界面活性剤は、カーボンの分散効果、分散剤の残存による触媒性能の変化等を考慮すると、分散剤として、好適に用いることができる。
【００３４】
触媒インク中の高分子電解質の量を多くすると細孔容積は一般に小さくなる。一方、触媒インク中のカーボン粒子の量を多くすると、細孔容積は大きくなる。また、分散剤を使用すると、細孔容積は小さくなる。
【００３５】
また、触媒インクは必要に応じて分散処理が行われる。触媒インクの粘度と、触媒インクに含まれる粒子のサイズとを、触媒インクの分散処理の条件によって制御することができる。分散処理は、様々な装置を採用して行うことができる。特に、分散処理の方法は限定されるものではない。例えば、分散処理としては、ボールミルやロールミルによる処理、せん断ミルによる処理、湿式ミルによる処理、超音波分散処理等が挙げられる。また、遠心力で攪拌を行うホモジナイザー等を採用しても良い。細孔容積は、分散時間が長くなるのに伴い、触媒物質担持粒子の凝集体が破壊されて小さくなる。
【００３６】
触媒インク中の固形分含有量は、多すぎると触媒インクの粘度が高くなるため、電極触媒層２及び３の表面にクラックが入りやすくなる。一方、触媒インク中の固形含有量が、少なすぎると成膜レートが非常に遅く、生産性が低下してしまう。したがって、触媒インク中の固形含有量は、１質量％（ｗｔ％）以上５０質量％以下であることが好ましい。また、固形分は、触媒物質担持粒子と高分子電解質からなるが、固形分のうち、触媒物質担持粒子の含有量を多くすると、同じ固形分含有量でも粘度は高くなる。一方、固形分のうち、触媒物質担持粒子の含有量を少なくすると、同じ固形分含有量でも粘度は低くなる。したがって、固形分に占める触媒物質担持粒子の割合は１０質量％以上８０質量％以下が好ましい。また、触媒インクの粘度は、０．１ｃＰ以上５００ｃＰ以下（０．０００１Ｐａ・ｓ以上０．５Ｐａ・ｓ以下）程度が好ましく、５ｃＰ以上１００ｃＰ以下（０．００５Ｐａ・ｓ以上０．１Ｐａ・ｓ以下）がより好ましい。また触媒インクの分散時に分散剤を添加することで、粘度の制御をすることもできる。
【００３７】
また、触媒インクに造孔剤が含まれていても良い。造孔剤は、電極触媒層の形成後に除去することで、細孔を形成することができる。酸やアルカリ、水に溶ける物質や、ショウノウ等の昇華する物質、熱分解する物質等を挙げることができる。造孔剤が、温水で溶ける物質であれば、発電時に発生する水で取り除いても良い。
【００３８】
酸やアルカリ、水に溶ける造孔剤としては、炭酸カルシウム、炭酸バリウム、炭酸マグネシウム、硫酸マグネシウム、酸化マグネシウム等の酸可溶性無機塩類、アルミナ、シリカゲル、シリカゾル等のアルカリ水溶液に可溶性の無機塩類、アルミニウム、亜鉛、スズ、ニッケル、鉄等の酸又はアルカリに可溶性の金属類、塩化ナトリウム、塩化カリウム、塩化アンモニウム、炭酸ナトリウム、硫酸ナトリウム、リン酸一ナトリウム等の水溶性無機塩類、ポリビニルアルコール、ポリエチレングリコール等の水溶性有機化合物類等が挙げられる。また、上述した造孔剤は１種単独であるいは２種以上を組み合わせて用いても良いが、２種以上を組み合わせて用いることが好ましい。
【００３９】
触媒インクを基材上に塗布する塗布方法としては、ドクターブレード法、ディッピング法、スクリーン印刷法、ロールコーティング法等を採用することができる。
【００４０】
電極触媒層２，３の製造に用いる基材としては、転写シートを用いることができる。
基材として用いられる転写シートとしては、転写性が良い材質であれば良く、例えば、エチレンテトラフルオロエチレン共重合体（ＥＴＦＥ）、テトラフルオロエチレン−ヘキサフルオロプロピレン共重合体（ＦＥＰ）、テトラフルオロパーフルオロアルキルビニルエーテル共重合体（ＰＦＡ）、ポリテトラフルオロエチレン（ＰＴＦＥ）等のフッ素系樹脂を用いることができる。また、ポリイミド、ポリエチレンテレフタラート、ポリアミド（ナイロン）、ポリサルホン、ポリエーテルサルホン、ポリフェニレンサルファイド、ポリエーテル・エーテルケトン、ポリエーテルイミド、ポリアリレート、ポリエチレンナフタレート等の高分子シート、高分子フィルムを転写シートとして用いることができる。また、基材として転写シートを用いた場合には、高分子電解質膜１に溶媒除去後の塗膜である電極膜を接合した後に転写シートを剥離し、高分子電解質膜１の両面に電極触媒層２，３を備える膜電極接合体１１とすることができる。
【００４１】
［細孔］
膜電極接合体１１の電極触媒層２，３は、それぞれ、複数の物質を輸送する通路の役割を果たす細孔を有している。膜電極接合体１１では、水銀圧入法で求められる細孔の円筒近似による換算値で、ガスの入口側に設ける第１の電極触媒部２ａの細孔容積の値が、ガスの出口側に設ける第２の電極触媒部２ｂの細孔容積の値よりも小さいことが好ましい。
【００４２】
また、ガスの入口側に設ける第１の電極触媒部２ａの細孔容積の値が、ガスの出口側に設ける第２の電極触媒部２ｂの細孔容積の値よりも小さいことが好ましい。言い換えると、ガスの上流側の第１の電極触媒部２ａ（又は３ａ）の細孔容積の値よりも、ガスの下流側の第２の電極触媒部２ｂ（又は３ｂ）の細孔容積の値が大きくなっていることが好ましい。ここで、「細孔容積」とは、水銀圧入法で求められる、細孔の円筒近似による換算での直径１．０μｍ以下の細孔容積の値をいう。
【００４３】
ガスの入口側に設ける第１の電極触媒部２ａ，３ａを、ガスの出口側に設ける第２の電極触媒部２ｂ、３ｂと比較して密な構造にすることによって、ガスの入口側に設ける第１の電極触媒部２ａ、３ａで保水性を高め、ガスの出口側に設ける第２の電極触媒部２ｂ，３ｂで水の除去を促進している。このように、膜電極接合体１１は、電極反応で生成した水の排水性と低加湿条件下における保水性を両立している。
【００４４】
また、電極触媒層２、３における第１の電極触媒部２ａ、３ａと第２の電極触媒部２ｂ、３ｂで重なりや隙間がないため、これによる発電特性や耐久性の低下を抑制している。
【００４５】
さらに、膜電極接合体１１では、従来の湿度調整フィルムの適用や、電極触媒層表面への溝の形成によって低加湿化を図る場合と異なり、界面抵抗の増大による発電特性の低下が見られない。このことより、従来の膜電極接合体を備えた固体高分子形燃料電池に比べ、膜電極接合体１１を備える固体高分子形燃料電池は、低加湿条件下でも高い発電特性を示すという顕著な効果を奏する。
【００４６】
また、第２の電極触媒部２ｂ（又は３ｂ）の直径１．０μｍ以下の細孔容積の値と、第１の電極触媒部２ａ（又は３ａ）の直径１．０μｍ以下の細孔容積の値との差が、水銀圧入法で求められる細孔の円筒近似による換算値で、０．１ｍＬ／ｇ以上１．０ｍＬ／ｇ以下であることが好ましい。上述した細孔容積の値の差が０．１ｍＬ／ｇに満たない場合にあっては、電極反応で生成した水の排水性と低加湿条件下における保水性を両立することが困難となる場合がある。また、上述した細孔容積の値の差が１．０ｍＬ／ｇを超える場合にあっても、電極反応で生成した水の排水性と低加湿条件下における保水性を両立することが困難となる場合がある。
【００４７】
なお、各電極触媒層２、３の分割数は２つ（例えば第１の電極触媒部２ａ及び第２の電極触媒部２ｂ）に限定されるものではない。各電極触媒層２、３の分割数は３つ以上であっても良い。各電極触媒層２、３の分割数を３つ以上にする場合、電極触媒層２、３における、水銀圧入法で求められる細孔の円筒近似による換算値での直径１．０μｍ以下の細孔容積が、ガスの上流側からガスの下流側に、段階的に変化する。言い換えると、電極触媒層の分割数が３つ以上であっても、電極触媒層２、３のガスの上流側の領域の細孔容積の値よりも、ガスの下流側の領域の細孔容積の値が大きくなるように変化させる。
【００４８】
また、高分子電解質膜１の両面に形成される２つの電極触媒層２、３のうちの一方のみ（電極触媒層２又は３）が、異なる細孔容積を有する２以上の領域に分割されていても良い。
電極触媒層２又は３の一方のみを異なる細孔容積を有する２以上の領域に分割する場合、異なる細孔容積を有する２以上の領域に分割した電極触媒層は、電極反応により水が発生する空気極（カソード）（図１中、上側の電極触媒層２で示す）側に配置されることが好ましい。但し、低加湿条件下における高分子電解質膜１の水分保持の点から、異なる細孔容積を有する２以上の領域に分割した電極触媒層は、高分子電解質膜１の両面に形成されることが、より好ましい。
【００４９】
（固体高分子形燃料電池）
次に、本実施形態の固体高分子形燃料電池１２について説明する。
図２に示すように、固体高分子形燃料電池１２は、膜電極接合体１１の電極触媒層２と対向するように配置される空気極側のガス拡散層４と、電極触媒層３と対向するように配置される燃料極側のガス拡散層５とを備える。
すなわち、電極触媒層２と、ガス拡散層４とが、空気極（カソード）６を形成する。また、電極触媒層３とガス拡散層５とが、燃料極（アノード）７を形成する。
【００５０】
ガス拡散層４，５としては、ガス拡散性と導電性とを有する材質を用いることができる。例えば、ガス拡散層４，５として、カーボンクロス、カーボンペーパー、不織布等のポーラスカーボン材を用いることができる。
【００５１】
また、ガス流通用のガス流路８（８ａ，８ｂ）と、冷却水流通用の冷却水流路９（９ａ，９ｂ）とを備えた、導電性及び不透過性を有する材料よりなる一組のセパレータ１０（１０ａ、１０ｂ）が、ガス拡散層４及び５の外側にそれぞれ配置される。
燃料極７側のセパレータ１０ｂのガス流路８ｂからは、燃料ガスとして例えば水素ガスが供給される。一方、空気極６側のセパレータ１０ａのガス流路８ａからは、酸化剤ガスとして例えば酸素ガスが供給される。燃料ガスの水素と、酸化剤ガスの酸素とを触媒の存在下で電極反応させることにより、燃料極と空気極の間に起電力を生じさせることができる。
【００５２】
ここで、セパレータ１０ａは、ガス流路８ａの形成方向（ガスが流れる方向）が電極触媒層２の分割方向（第１の電極触媒部２ａ及び第２の電極触媒部２ｂの境界の方向）と略直交するように配置される。また、セパレータ１０ｂは、ガス流路８ｂの形成方向（ガスが流れる方向）が電極触媒層３の分割方向（第１の電極触媒部３ａ及び第２の電極触媒部３ｂの境界の方向）と略直交するように配置される。これにより、電極触媒層２の第１の電極触媒部２ａがガス流路８ａの上流側に位置し、第１の電極触媒部２ａの細孔容積よりも大きい細孔容積を有する第２の電極触媒部２ｂがガス流路８ａの下流側に位置する。同様に、電極触媒層３の第１の電極触媒部３ａがガス流路８ｂの上流側に位置し、第１の電極触媒部３ａの細孔容積よりも大きい細孔容積を有する第２の電極触媒部３ｂがガス流路８ｂの下流側に位置する。
【００５３】
セパレータ１０（１０ａ，１０ｂ）としては、カーボンタイプあるいは金属タイプのもの等を用いることができる。なお、ガス拡散層４，５とセパレータ１０（１０ａ，１０ｂ）はそれぞれ一体構造となっていても良い。
【００５４】
固体高分子形燃料電池１２は、一組のセパレータ１０ａ、１０ｂに、高分子電解質膜１と、２つの電極触媒層２、３と、ガス拡散層４及び５とが狭持されている。
ここで、固体高分子形燃料電池１２は単セル構造の燃料電池であるが、セパレータ１０ａ又は１０ｂを介して複数のセルを積層して固体高分子形燃料電池としても良い。すなわち、セパレータ１０（１０ａ，１０ｂ）もしくは電極触媒層２，３が、ガス拡散層４，５の機能を果たす場合は、ガス拡散層４，５は省略しても良い。固体高分子形燃料電池１２は、ガス供給装置、冷却装置等、その他付随する装置を組み立てることにより製造することができる。
【００５５】
（膜電極接合体の製造方法）
次に、本実施形態の膜電極接合体１１の製造方法について説明する。
本実施形態の膜電極接合体１１の製造方法は、以下の第１〜第４工程を含む。なお、本実施形態の膜電極接合体１１の製造方法では、膜電極接合体１１の電極触媒層２が、第１の電極触媒部２ａ及び第２の電極触媒部２ｂを有し、電極触媒層３が、第１の電極触媒部３ａ及び第２の電極触媒部３ｂを有している。
【００５６】
（第１工程）触媒を担持した粒子と高分子電解質とを溶媒に分散させて触媒インクを作製する工程
（第２工程）触媒インクを基材に塗布して、空気極（カソード）６を構成する電極触媒層２となる電極膜と、基材上に燃料極（アノード）７を構成する電極触媒層３となる電極膜と、を形成する工程
（第３工程）空気極（カソード）６を構成する電極触媒層２となる電極膜及び燃料極（アノード）７を構成する電極触媒層３となる電極膜を転写して、第１の電極触媒部（２ａ，３ａ）と第２の電極触媒部（２ｂ，３ｂ）を形成する工程
（第４工程）電極触媒層２を構成する第１の電極触媒部２ａ及び電極触媒層３を構成する第１の電極触媒部３ａを加圧・加熱処理する工程
【００５７】
なお、第１工程は触媒インク作製工程に対応し、第２工程は電極膜形成工程に対応する。
また、第３工程は、第１の電極触媒層形成工程における第１の電極触媒部と第２の電極触媒部の形成及び第２の電極触媒層形成工程における第１の電極触媒部と第２の電極触媒部の形成を同時に行う工程である。
また、第４工程は、第１の電極触媒層形成工程における第１の電極触媒部の加圧・加熱処理及び第２の電極触媒層形成工程における第１の電極触媒部の加圧・加熱処理を同時に行う工程である。
【００５８】
各電極触媒層２，３は、触媒を担持した粒子と高分子電解質とを溶媒に分散させた触媒インクを基材に塗布して塗膜を形成し、該塗膜中の溶媒を除去し、溶媒除去後の塗膜（以下、電極膜と称することがある）を高分子電解質膜１に転写することにより形成される。このとき、電極触媒層に対する加圧処理をすることで、処理後の各電極触媒層２，３の細孔容積を調整することができる。すなわち、加圧処理の圧力を大きくした場合、形成される電極触媒層２，３の細孔容積を小さくすることができる。
【００５９】
このため、第３工程における第１の電極触媒部（２ａ，３ａ）と第２の電極触媒部（２ｂ，３ｂ）の形成時の転写圧力よりも、第４工程における第１の電極触媒部（２ａ，３ａ）加圧処理の圧力を高くする。これにより、細孔容積の異なる電極触媒部（第１の電極触媒部（２ａ，３ａ）、第２の電極触媒部（２ｂ，３ｂ））を形成することができる。
【００６０】
膜電極接合体１１の製造方法では、第１の電極触媒部（２ａ，３ａ）を加圧処理する工程（第４工程）における圧力を、第１の電極触媒部（２ａ，３ａ）と第２の電極触媒部（２ｂ，３ｂ）を形成する工程（第３工程）における電極膜の転写圧力よりも大きくする。これにより、第４工程において加圧処理して形成される第１の電極触媒部（２ａ，３ａ）の細孔容積を、第３工程において転写して形成される第２の電極触媒部（２ｂ，３ｂ）の細孔容積よりも小さくすることができる。
【００６１】
第１の電極触媒部（２ａ，３ａ）と第２の電極触媒部（２ｂ，３ｂ）を形成する工程（第３工程）における転写圧力と、第１の電極触媒部（２ａ，３ａ）を加圧処理する工程（第４工程）における圧力の比率は、１：１．２５以上１：５以下の範囲内であることが好ましい。第３工程における転写圧力と第４工程における圧力との比率が１：１．２５に満たない場合は、形成された第１の電極触媒部（２ａ，３ａ）の細孔容積と第２の電極触媒部（２ｂ，３ｂ）の細孔容積との差が小さくなる。このため、膜電極接合体１１において、電極反応で生成した水の排水性と低加湿条件下における保水性とを両立することが困難となる場合がある。また、第３工程における転写圧力と第４工程における転写圧力との比率が１：５を超える場合は、形成された第１の電極触媒部（２ａ，３ａ）の細孔容積と第２の電極触媒部（２ｂ，３ｂ）の細孔容積との差が大きくなる。このため、膜電極接合体１１において、電極反応で生成した水の排水性と低加湿条件下における保水性とを両立することが困難となる場合がある。
【００６２】
また、各電極触媒部は、触媒を担持した粒子と高分子電解質とを溶媒に分散させた触媒インクを基材上に塗布して塗膜を形成し、該塗膜中の溶媒を除去し、溶媒除去後の塗膜（電極膜）を高分子電解質膜１に転写することにより形成される。このとき、電極触媒層に対する加熱処理することで、処理後の各電極触媒部の細孔容積を調整することができる。すなわち、加熱処理の温度を高くした場合、形成される電極触媒部の細孔容積を小さくすることができる。
【００６３】
このため、第３工程における第１の電極触媒部（２ａ，３ａ）と第２の電極触媒部（２ｂ，３ｂ）の形成時の転写温度よりも、第４工程における第１の電極触媒部（２ａ，３ａ）加熱処理の温度を高くする。これにより、細孔容積の異なる電極触媒部（第１の電極触媒部（２ａ，３ａ）、第２の電極触媒部（２ｂ，３ｂ））を形成することができる。
膜電極接合体１１の製造方法では、第１の電極触媒部（２ａ，３ａ）を加熱処理する工程（第４工程）における温度を、第１の電極触媒部（２ａ，３ａ）と第２の電極触媒部（２ｂ，３ｂ）を形成する工程（第３工程）における電極膜の転写温度よりも高くする。
これにより、第４工程において加熱処理して形成される第１の電極触媒部（２ａ，３ａ）の細孔容積を、第３工程において転写して形成される第２の電極触媒部（２ｂ，３ｂ）の細孔容積よりも小さくすることができる。
【００６４】
第１の電極触媒部（２ａ，３ａ）と第２の電極触媒部（２ｂ，３ｂ）を形成する工程（第３工程）における転写温度と、第１の電極触媒部（２ａ，３ａ）を加圧処理する工程（第４工程）における温度の差は、２℃以上２０℃以下の範囲内であることが好ましい。第３工程における転写温度と第４工程における温度の差が２℃に満たない場合は、形成された第１の電極触媒部（２ａ，３ａ）の細孔容積と第２の電極触媒部（２ｂ，３ｂ）の細孔容積との差が小さくなり、電極反応で生成した水の排水性と低加湿条件下における保水性とを両立することが困難となる場合がある。また、第３工程における転写温度と第４工程における温度の差が２０℃を超える場合は、形成された第１の電極触媒部（２ａ，３ａ）の細孔容積と第２の電極触媒部（２ｂ，３ｂ）の細孔容積との差が大きくなり、電極反応で生成した水の排水性と低加湿条件下における保水性とを両立することが困難となる場合がある。
【００６５】
第１の電極触媒部（２ａ，３ａ）における直径１．０μｍ以下の細孔容積の値と、第２の電極触媒部（２ｂ，３ｂ）における直径１．０μｍ以下の細孔容積の値との差が、水銀圧入法で求められる細孔の円筒近似による換算値で、０．１ｍＬ／ｇ以上１．０ｍＬ／ｇ以下となるように、電極膜の転写圧力又は転写温度を調整することが好ましい。上述した細孔容積の値の差が０．１ｍＬ／ｇに満たない場合は、電極反応で生成した水の排水性と低加湿条件下における保水性とを両立することが困難となる場合がある。また、上述した細孔容積の値の差が１．０ｍＬ／ｇを超える場合であっても、電極反応で生成した水の排水性と低加湿条件下における保水性とを両立することが困難となる場合がある。
【００６６】
以下に、本実施形態における固体高分子形燃料電池用電極触媒層の製造方法について具体的な実施例及び比較例を挙げて説明するが、本実施形態は下記の実施例及び比較例によって制限されるものではない。
【００６７】
（実施例１）
＜触媒インクの調整＞
白金担持量が５０質量％である白金担持カーボン触媒（商品名：ＴＥＣ１０Ｅ５０Ｅ、田中貴金属工業社製）と、２０質量％高分子電解質溶液（商品名：Ｎａｆｉｏｎ（登録商標）、デュポン社製）とを溶媒中で混合し、遊星型ボールミルで分散処理を行った。このとき、分散時間を３０分間とし、触媒インクを調整した。調整した触媒インクの出発原料の組成比は、カーボン担体：高分子電解質を質量比で１：１とした。触媒インクの溶媒は、超純水と１−プロパノールを体積比で１：１とした。また、触媒インクにおける固形分含有量は１０質量％とした。
【００６８】
〔基材〕
転写シートである、ポリテトラフルオロエチレン（ＰＴＦＥ）シートを基材として用いた。
【００６９】
＜基材上への電極触媒層の形成＞
ドクターブレード法により、上述したようにして調整した触媒インクを基材上に塗布し、大気雰囲気中８０℃で乾燥させた。触媒インクの塗布量は、燃料極（アノード）となる電極触媒層では白金担持量０．１ｍｇ／ｃｍ２とし、空気極（カソード）となる電極触媒層では白金担持量０．３ｍｇ／ｃｍ２となるようにそれぞれ調整した。
【００７０】
＜膜電極接合体の作製＞
アノードとなる電極触媒層と、カソードとなる電極触媒層を形成した基材を５ｃｍ×５ｃｍにそれぞれ打ち抜いた。高分子電解質膜（商品名：Ｎａｆｉｏｎ（登録商標）、デュポン社製）上に、転写温度１３０℃、転写圧力４．０×１０６Ｐａの条件で転写して形成した。第１の電極触媒部をガスの入口側に、第２の電極触媒部をガスの出口側に配置するように、ガスの入口側の５ｃｍ×２．５ｃｍを加圧処理した。第１の電極触媒部は、温度１３０℃、圧力９．０×１０６Ｐａの条件で加圧処理した。
【００７１】
温度１３０℃、圧力９．０×１０６Ｐａの条件で処理した第１の電極触媒部と、転写温度１３０℃、転写圧力４．０×１０６Ｐａの条件で処理した第２の電極触媒部の細孔容積の測定を水銀ポロシメータで行った。その結果、ガスの入口側に設けた第１の電極触媒部の円筒近似による換算での直径１．０μｍ以下の細孔容積よりも、ガスの出口側に設けた第２の電極触媒部の円筒近似による換算での直径１．０μｍ以下の細孔容積が大きくなり、その差は０．１６ｍＬ／ｇであった。
【００７２】
（実施例２）
＜触媒インクの調整＞
実施例１の触媒インクと同様に調整した。
＜基材＞
実施例１の基材と同様にポリテトラフルオロエチレン（ＰＴＦＥ）シートを用いた。
【００７３】
＜基材上への電極触媒層の形成＞
実施例１の電極触媒層と同様に、アノードとなる電極触媒層と、カソードとなる電極触媒層を形成した。
【００７４】
＜膜電極接合体の作製＞
アノードとなる電極触媒層と、カソードとなる電極触媒層を形成した基材を５ｃｍ×５ｃｍにそれぞれ打ち抜いた。高分子電解質膜（商品名：Ｎａｆｉｏｎ（登録商標）、デュポン社製）上に、転写温度１３０℃、転写圧力４．０×１０６Ｐａの条件で転写して形成した。第１の電極触媒部をガスの入口側に、第２の電極触媒部をガスの出口側に配置するように、ガスの入口側の５ｃｍ×２．５ｃｍを加熱処理した。第１の電極触媒部は、温度１４０℃、圧力４．０×１０６Ｐａの条件で加熱処理した。
【００７５】
温度１４０℃、圧力４．０×１０６Ｐａの条件で処理した第１の電極触媒部と、転写温度１３０℃、転写圧力４．０×１０６Ｐａの条件で処理した第２の電極触媒部の細孔容積の測定を水銀ポロシメータで行った。その結果、ガスの入口側に設けた第１の電極触媒部の円筒近似による換算での直径１．０μｍ以下の細孔容積よりも、ガスの出口側に設けた第２の電極触媒部の円筒近似による換算での直径１．０μｍ以下の細孔容積が大きくなり、その差は０．１９ｍＬ／ｇであった。
【００７６】
（実施例３）
＜触媒インクの調整＞
実施例１の触媒インクと同様に調整した。
＜基材＞
実施例１の基材と同様にポリテトラフルオロエチレン（ＰＴＦＥ）シートを用いた。
【００７７】
＜基材上への電極触媒層の形成＞
実施例１の電極触媒層と同様に、アノードとなる電極触媒層と、カソードとなる電極触媒層を形成した。
【００７８】
＜膜電極接合体の作製＞
アノードとなる電極触媒層と、カソードとなる電極触媒層を形成した基材を５ｃｍ×５ｃｍにそれぞれ打ち抜いた。高分子電解質膜（商品名：Ｎａｆｉｏｎ（登録商標）、デュポン社製）上に、転写温度１３０℃、転写圧力４．０×１０６Ｐａの条件で転写して形成した。第１の電極触媒部をガスの入口側に、第２の電極触媒部をガスの出口側に配置するように、ガスの入口側の５ｃｍ×２．５ｃｍを加圧処理した。第１の電極触媒部は、温度１３０℃、圧力２１×１０６Ｐａの条件で加圧処理した。
【００７９】
温度１３０℃、圧力２１×１０６Ｐａの条件で処理した第１の電極触媒部と、転写温度１３０℃、転写圧力４．０×１０６Ｐａの条件で処理した第２の電極触媒部の細孔容積の測定を水銀ポロシメータで行った。その結果、ガスの入口側に設けた第１の電極触媒部の円筒近似による換算での直径１．０μｍ以下の細孔容積よりも、ガスの出口側に設けた第２の電極触媒部の円筒近似による換算での直径１．０μｍ以下の細孔容積が大きくなり、その差は０．８２ｍＬ／ｇであった。
【００８０】
（実施例４）
＜触媒インクの調整＞
実施例１の触媒インクと同様に調整した。
＜基材＞
実施例１の基材と同様にポリテトラフルオロエチレン（ＰＴＦＥ）シートを用いた。
【００８１】
＜基材上への電極触媒層の形成＞
実施例１の電極触媒層と同様に、アノードとなる電極触媒層と、カソードとなる電極触媒層を形成した。
【００８２】
＜膜電極接合体の作製＞
アノードとなる電極触媒層と、カソードとなる電極触媒層を形成した基材を５ｃｍ×５ｃｍにそれぞれ打ち抜いた。高分子電解質膜（商品名：Ｎａｆｉｏｎ（登録商標）、デュポン社製）上に、転写温度１３０℃、転写圧力４．０×１０６Ｐａの条件で転写して形成した。第１の電極触媒部をガスの入口側に、第２の電極触媒部をガスの出口側に配置するように、ガスの入口側の５ｃｍ×２．５ｃｍを加熱処理した。第１の電極触媒部は、温度１６５℃、圧力４．０×１０６Ｐａの条件で加熱処理した。
【００８３】
温度１６５℃、圧力４．０×１０６Ｐａの条件で処理した第１の電極触媒部と、転写温度１３０℃、転写圧力４．０×１０６Ｐａの条件で処理した第２の電極触媒部の細孔容積の測定を水銀ポロシメータで行った。その結果、ガスの入口側に設けた第１の電極触媒部の円筒近似による換算での直径１．０μｍ以下の細孔容積よりも、ガスの出口側に設けた第２の電極触媒部の円筒近似による換算での直径１．０μｍ以下の細孔容積が大きくなり、その差は０．７５ｍＬ／ｇであった。
【００８４】
（比較例１）
＜触媒インクの調整＞
実施例１の触媒インクと同様に調整した。
＜基材＞
実施例１の基材と同様にポリテトラフルオロエチレン（ＰＴＦＥ）シートを用いた。
【００８５】
＜基材上への電極触媒層の形成＞
実施例１の電極触媒層と同様に、アノードとなる電極触媒層と、カソードとなる電極触媒層を形成した。
【００８６】
＜膜電極接合体の作製＞
電極触媒部を形成した基材を２５ｃｍ２（５ｃｍ×５ｃｍ）の正方形に打ち抜き、高分子電解質膜の両面に対面するように電極触媒部を配置させ、転写温度１３０℃、転写圧力４．０×１０６Ｐａの条件で転写して膜電極接合体を得た。すなわち、ガスの上流側と下流側の電極触媒層との間に細孔容積の違いを形成しなかった。
【００８７】
（評価）
＜発電特性＞
実施例１、実施例２、実施例３、実施例４、及び比較例１で作製した膜電極接合体を挟持するように、ガス拡散層として用いるカーボンペーパーを貼りあわせ、発電評価セル内に設置した。燃料電池測定装置を用いて、セル温度８０℃とし、以下に示す２つの運転条件で電流電圧測定を行った。燃料ガスとして水素、酸化剤ガスとして空気を用い、利用率一定による流量制御を行った。なお、背圧は１００ｋＰａとした。
〔運転条件〕
１．フル加湿：相対湿度  アノード１００％ＲＨ、カソード１００％ＲＨ
２．低加湿：相対湿度  アノード３０％ＲＨ、カソード３０％ＲＨ
【００８８】
〔測定結果〕
実施例１、実施例２、実施例３、及び実施例４で作製した膜電極接合体は、比較例１で作製した膜電極接合体よりも、低加湿の運転条件下で優れた発電性能を示した。
また、実施例１、実施例２、実施例３、及び実施例４で作製した膜電極接合体は、低加湿の運転条件下においても、フル加湿の運転条件下と同等レベルの発電性能であった。特に電流密度０．５Ａ／ｃｍ２付近の発電性能が向上した。
実施例１で作製した膜電極接合体の電流密度０．５Ａ／ｃｍ２におけるセル電圧は、比較例１で作製した膜電極接合体の電流密度０．５Ａ／ｃｍ２におけるセル電圧と比べて６９ｍＶ高い発電特性を示した。
また、実施例２で作製した膜電極接合体の電流密度０．５Ａ／ｃｍ２におけるセル電圧は、比較例１で作製した膜電極接合体の電流密度０．５Ａ／ｃｍ２におけるセル電圧と比べて４７ｍＶ高い発電特性を示した。
また、実施例３で作製した膜電極接合体の電流密度０．５Ａ／ｃｍ２におけるセル電圧は、比較例１で作製した膜電極接合体の電流密度０．５Ａ／ｃｍ２におけるセル電圧と比べて２２ｍＶ高い発電特性を示した。
また、実施例４で作製した膜電極接合体の電流密度０．５Ａ／ｃｍ２におけるセル電圧は、比較例１で作製した膜電極接合体の電流密度０．５Ａ／ｃｍ２におけるセル電圧と比べて２８ｍＶ高い発電特性を示した。
【００８９】
このように、実施例１、実施例２、実施例３、及び実施例４で作製した膜電極接合体と、比較例１で作製した膜電極接合体との発電特性の結果から、ガスの入口側に設けた第１の電極触媒部の細孔容積の値よりも、ガスの出口側に設けた第２の電極触媒部の細孔容積の値を大きくした膜電極接合体は保水性が高まり、低加湿の運転条件下における発電特性が、フル加湿の運転条件下と同等の発電特性を示すことが確認された。
【００９０】
また、フル加湿の運転条件下では、実施例１で作製した膜電極接合体の電流密度０．５Ａ／ｃｍ２におけるセル電圧は、比較例１で作製した膜電極接合体の電流密度０．５Ａ／ｃｍ２におけるセル電圧と比べて４１ｍＶ高い発電特性を示した。
また、実施例２で作製した膜電極接合体の電流密度０．５Ａ／ｃｍ２におけるセル電圧は、比較例１で作製した膜電極接合体の電流密度０．５Ａ／ｃｍ２におけるセル電圧と比べて３２ｍＶ高い発電特性を示した。
また、実施例３で作製した膜電極接合体の電流密度０．５Ａ／ｃｍ２におけるセル電圧は、比較例１で作製した膜電極接合体の電流密度０．５Ａ／ｃｍ２におけるセル電圧と比べて１３ｍＶ高い発電特性を示した。
また、実施例４で作製した膜電極接合体の電流密度０．５Ａ／ｃｍ２におけるセル電圧は、比較例１で作製した膜電極接合体の電流密度０．５Ａ／ｃｍ２におけるセル電圧と比べて２１ｍＶ高い発電特性を示した。
このように、実施例１、実施例２、実施例３、及び実施例４で作製した膜電極接合体と、比較例１で作製した膜電極接合体との発電特性の結果から、反応ガスの拡散性、電極反応で生成した水の除去等を阻害していないことが確認された。
【００９１】
以上説明したように、本実施形態は、低加湿条件下で高い発電特性を示す膜電極接合体とその製造方法及びその膜電極接合体を備えてなる固体高分子形燃料電池に関するものである。
【００９２】
本実施形態に係る膜電極接合体は、高分子電解質膜を一対の電極触媒層で挟持した膜電極接合体である。ここで、少なくとも一方の電極触媒層は、第１の電極触媒部と、高分子電解質膜の平面方向において第１の電極触媒部に隣接する第２の電極触媒部との少なくとも２つに分割されている。そして、第２の電極触媒部の直径１．０μｍ以下の細孔容積の値が、第１の電極触媒部の直径１．０μｍ以下の細孔容積の値よりも大きくなっている。
【００９３】
上述した膜電極接合体の製造方法は、触媒インクを作製する工程と、触媒インクを基材上に塗布して電極膜を形成する工程と、電極膜を高分子電解質膜に転写して第１の電極触媒層と第２の電極触媒層を形成する工程と、第１の電極触媒層を加圧処理する工程とを有する。
また、いずれかの電極触媒層形成時において、第１の電極触媒部と第２の電極触媒部を形成する工程における転写圧力と、第１の電極触媒部を加圧処理する工程における圧力の比率を、１：１．２５以上１：５以下の範囲内としている。
また、第１の電極触媒部と第２の電極触媒部を形成する工程における転写温度と、第１の電極触媒部を加圧処理する工程における温度の差を２℃以上２０℃以下の範囲内としている。
【００９４】
第１の電極触媒部（２ａ，３ａ）と第２の電極触媒部（２ｂ，３ｂ）を形成する工程（第３工程）における転写温度と、第１の電極触媒部（２ａ，３ａ）を加圧処理する工程（第４工程）における温度の差は、２℃以上２０℃以下の範囲内であることが好ましい。第３工程における転写温度と第４工程における温度の差が２℃に満たない場合は、形成された第１の電極触媒部（２ａ，３ａ）の細孔容積と第２の電極触媒部（２ｂ，３ｂ）の細孔容積との差が小さくなり、電極反応で生成した水の排水性と低加湿条件下における保水性とを両立することが困難となる場合がある。また、第３工程における転写温度と第４工程における温度の差が２０℃を超える場合は、形成された第１の電極触媒部（２ａ，３ａ）の細孔容積と第２の電極触媒部（２ｂ，３ｂ）の細孔容積との差が大きくなり、電極反応で生成した水の排水性と低加湿条件下における保水性とを両立することが困難となる場合がある。
【００９５】
また、本実施形態に係る膜電極接合体の製造方法で製造された膜電極接合体は、第２の電極触媒部の直径１．０μｍ以下の細孔容積の値が、水銀圧入法で求められる細孔の円筒近似による換算値で、前記第１の電極触媒部の直径１．０μｍ以下の細孔容積の値よりも大きくなるように第１及び第２の電極触媒部が形成されている。さらに、本実施形態に係る膜電極接合体の製造方法で製造された膜電極接合体は、第２の電極触媒部の直径１．０μｍ以下の細孔容積と、第１の電極触媒部の直径１．０μｍ以下の細孔容積との差が、水銀圧入法で求められる細孔の円筒近似による換算値で、０．１ｍＬ／ｇ以上１．０ｍＬ／ｇ以下となるように第１及び第２の電極触媒部が形成されている。
また、本実施形態に係る固体高分子形燃料電池は、上述の膜電極接合体を備えている。
【００９６】
このため、本実施形態に係る膜電極接合体の製造方法で製造された膜電極接合体は、電極反応で生成した水の除去等を阻害せずに保水性を高め、低加湿条件下でも高い発電特性を示す。また、本実施形態に係る膜電極接合体の製造方法は、上述したような膜電極接合体を効率良く経済的に容易に製造することができる。
【００９７】
以上、本発明の実施形態を詳述してきたが、実際には、上記の実施形態に限られるものではなく、本発明の要旨を逸脱しない範囲の変更があっても本発明に含まれる。
【符号の説明】
【００９８】
１…高分子電解質膜
２…電極触媒層
２ａ…第１の電極触媒部
２ｂ…第２の電極触媒部
３…電極触媒層
３ａ…第１の電極触媒部
３ｂ…第２の電極触媒部
４…ガス拡散層
５…ガス拡散層
６…空気極（カソード）
７…燃料極（アノード）
８，８ａ，８ｂ…ガス流路
９，９ａ，９ｂ…冷却水流路
１０，１０ａ，１０ｂ…セパレータ
１１…膜電極接合体
１２…固体高分子形燃料電池
【図１】
2017174600.tif 000003
【図２】
2017174600.tif 000004